(57)【要約】【課題】表面に防水シートを積層して用いた場合に、防水シートに含まれる成分が接着剤層まで浸透することによる、基材とポリ塩化ビニル皮膜との剥離を、保護層により有効に防止することができるポリ塩化ビニル積層基材を提供すること。【解決手段】クロメート処理が施された基材１１と、前記基材１１の前記クロメート処理が施された面上に形成された接着剤層１３と、前記接着剤層１３上に形成された保護層１４と、前記保護層１４上に形成されたポリ塩化ビニル皮膜１５と、を備えるポリ塩化ビニル積層基材１０を提供する。【選択図】図１
2015231698.tif 000002
【特許請求の範囲】
【請求項１】
クロメート処理が施された基材と、
前記基材の前記クロメート処理が施された面上に形成された接着剤層と、
前記接着剤層上に形成された保護層と、
前記保護層上に形成されたポリ塩化ビニル皮膜と、を備えるポリ塩化ビニル積層基材。
【請求項２】
前記保護層は、アクリル樹脂を主成分とする、厚みが３μｍ以上のフィルム又は樹脂膜である請求項１に記載のポリ塩化ビニル積層基材。
【請求項３】
前記接着剤層は、ウレタン変性ポリエステル樹脂を含有する接着剤を用いて形成される請求項１又は２に記載のポリ塩化ビニル積層基材。
【請求項４】
請求項１〜３のいずれか一項に記載のポリ塩化ビニル積層基材と、
前記ポリ塩化ビニル積層基材の前記ポリ塩化ビニル被膜上に積層された、ポリ塩化ビニルとフタル酸エステルとを、ポリ塩化ビニル１００重量部に対してフタル酸エステル５０重量部の割合で含有する防水シートと、を含む防水パネル基材。
【発明の詳細な説明】
【技術分野】
【０００１】
本発明は、ポリ塩化ビニル積層基材及び防水パネル基材に関する。
【背景技術】
【０００２】
クロメート処理された基材上に、接着剤層を介してポリ塩化ビニル皮膜を積層してなるポリ塩化ビニル積層基材は、耐候性、耐食性、加工性などに優れていることから、建材、家電製品、自動車、容器、雑貨、家具などの分野で広く用いられている。
【０００３】
このようなポリ塩化ビニル積層基材として、たとえば、特許文献１には、クロメート処理された基材上に、接着剤層を介して、所定の第１のポリ塩化ビニル皮膜と、所定の第２のポリ塩化ビニル皮膜とを積層して得られるポリ塩化ビニル積層基材が開示されている。
【先行技術文献】
【特許文献】
【０００４】
【特許文献１】特開２０００−１２３７９７号公報
【発明の概要】
【発明が解決しようとする課題】
【０００５】
しかしながら、上記特許文献１に開示されているポリ塩化ビニル積層基材では、表面にさらに防水シートを積層した防水パネル基材として、屋外で使用した際に、降雨にさらされると、防水シートに含まれる成分などが、基材とポリ塩化ビニル皮膜との間に設けられた接着剤層まで浸透してしまうおそれがあり、これにより、接着剤層が劣化して、基材からポリ塩化ビニル皮膜が剥離し易くなってしまうという問題があった。
【０００６】
本発明の目的は、表面に防水シートを積層して用いた場合に、防水シートに含まれる成分が接着剤層まで浸透することによる、基材とポリ塩化ビニル皮膜との剥離を、有効に防止することができるポリ塩化ビニル積層基材を提供することである。
【課題を解決するための手段】
【０００７】
本発明者等は、上記目的を達成すべく鋭意検討した結果、クロメート処理された基材上に、接着剤層を介してポリ塩化ビニル皮膜を積層してなるポリ塩化ビニル積層基材において、接着剤層と、ポリ塩化ビニル皮膜との間に、防水シートに含まれる成分の浸透を防止するための保護層を設けることにより、上記目的を達成できることを見出し、本発明を完成させるに至った。
【０００８】
すなわち、本発明によれば、クロメート処理が施された基材と、前記基材の前記クロメート処理が施された面上に形成された接着剤層と、前記接着剤層上に形成された保護層と、前記保護層上に形成されたポリ塩化ビニル皮膜と、を備えるポリ塩化ビニル積層基材が提供される。
【０００９】
本発明のポリ塩化ビニル積層基材において、前記保護層は、アクリル樹脂を主成分とする、厚みが３μｍ以上のフィルム又は樹脂膜であることが好ましい。
本発明のポリ塩化ビニル積層基材において、前記接着剤層は、ウレタン変性ポリエステル樹脂を含有する接着剤を用いて形成されることが好ましい。
【００１０】
さらに、本発明によれば、上記のポリ塩化ビニル積層基材と、前記ポリ塩化ビニル積層基材の前記ポリ塩化ビニル被膜上に積層された、ポリ塩化ビニルとフタル酸エステルとを、ポリ塩化ビニル１００重量部に対してフタル酸エステル５０重量部の割合で含有する防水シートと、を含む防水パネル基材が提供される。
【発明の効果】
【００１１】
本発明によれば、表面に防水シートを積層して用いた場合に、防水シートに含まれる成分が接着剤層まで浸透することによる、基材とポリ塩化ビニル皮膜との剥離を、保護層により有効に防止することができるポリ塩化ビニル積層基材を提供することができる。
【図面の簡単な説明】
【００１２】
【図１】図１は、本発明の実施形態に係るポリ塩化ビニル積層基材の表面に、防水シートを積層してなる防水パネル基材の断面図である。
【図２】図２は、防水パネル基材における防水シートの密着力を測定する方法を説明するための断面図である。
【発明を実施するための形態】
【００１３】
以下、図面に基づいて、本発明の実施形態について説明する。
【００１４】
図１は、本発明の実施形態に係るポリ塩化ビニル積層基材１０の表面に、防水シート２０を積層してなる防水パネル基材１の構成を示す主要断面図である。本実施形態においては、基材１１にクロメート処理を施すことによりクロメート処理層１２を形成し、該クロメート処理層１２上に、接着剤層１３、保護層１４及びポリ塩化ビニル皮膜１５を、この順で設けることにより、ポリ塩化ビニル積層基材１０が製造され、このポリ塩化ビニル積層基材１０上に防水シート２０を積層することにより、防水パネル基材１が製造される。
【００１５】
＜基材１１＞
ポリ塩化ビニル積層基材１０を構成する基材１１としては、特に限定されないが、加工性に優れるという点より、鋼板、アルミニウム板、アルミニウム合金板などの金属板が挙げられる。鋼板としては、冷延鋼板などの鋼板のほか、鋼板上に亜鉛めっき層、クロムめっき層、錫めっき層、ニッケルめっき層、又はこれらの金属の合金めっき層を、一層又は多層で形成したものなどを用いることができ、これらのなかでも、鋼板に溶融亜鉛めっきを施した溶融亜鉛めっき鋼板が好ましい。
【００１６】
基材１１の厚みは、ポリ塩化ビニル積層基材１０の用途に応じて適宜選択すればよい。
【００１７】
＜クロメート処理層１２＞
クロメート処理層１２は、上述した基材１１に対して、クロメート処理を施すことにより、基材１１の一方又は両方の主面上に形成される。本実施形態においては、基材１１上にクロメート処理層１２を形成することにより、得られるポリ塩化ビニル積層基材１０の耐食性を向上させることができる。
【００１８】
クロメート処理の方法としては、特に限定されず、たとえば、６価のクロム酸イオン（ＣｒＯ４２−）が含まれる溶液にアルコールやカルボン酸を添加して得た処理液を、ロールを用いて基材１１に塗布する方法など、公知の方法を用いることができる。
【００１９】
クロメート処理層１２の厚みは、クロム量換算で、好ましくは２０〜８０ｍｇ／ｍ２である。クロメート処理層１２の厚みを上記範囲とすることにより、良好にポリ塩化ビニル積層基材１０の耐食性を向上させることができる。
【００２０】
＜接着剤層１３＞
接着剤層１３は、クロメート処理層１２上に形成され、クロメート処理層１２と、後述する保護層１４とを接着するための接着剤層である。
【００２１】
接着剤層１３としては、クロメート処理層１２と、後述する保護層１４とを良好に接着できるものであればよく、特に限定されないが、たとえば、ポリエステル、ウレタン変性ポリエステル、エポキシ変性アクリルなどを含むものが挙げられる。
【００２２】
＜保護層１４＞
保護層１４は、ポリ塩化ビニル積層基材１０に積層する防水シート２０に含まれる成分が、接着剤層１３まで浸透してしまうことを防止するための保護層であり、接着剤層１３上に設けられる。
【００２３】
保護層１４を構成する主成分としては、特に限定されないが、たとえば、防水シート２０の成分の浸透を有効に防止することができ、さらに接着剤層１３及びポリ塩化ビニル皮膜１５との密着性に優れるという点より、アクリル樹脂（メタクリル酸・メタクリル酸メチル共重合物とポリエチレンイミンのグラフト化物）などを用いることができる。
【００２４】
本実施形態においては、保護層１４における上述した主成分の含有割合は、好ましくは３０重量％程度である。保護層１４における上述した主成分の含有割合を上記範囲とすることにより、防水シート２０の成分の浸透を、より有効に防止することができる。
【００２５】
保護層１４の厚みは、好ましくは３μｍ以上、より好ましくは６μｍである。保護層１４の厚みが薄すぎると、防水シート２０の成分の浸透を防止できるという効果が十分に得られなくなってしまう。
【００２６】
本実施形態においては、ポリ塩化ビニル積層基材１０に、このような保護層１４を設けることにより、ポリ塩化ビニル積層基材１０の表面に防水シート２０を積層して得られる防水パネル基材１について、後述するように、ポリ塩化ビニル皮膜１５及び防水シート２０の剥離を有効に防止することができる。
【００２７】
＜ポリ塩化ビニル皮膜１５＞
ポリ塩化ビニル皮膜１５は、主にポリ塩化ビニル樹脂により構成され、ポリ塩化ビニル積層基材１０の耐食性を向上させる目的や、ポリ塩化ビニル皮膜１５へのエンボス加工を可能とし、エンボス加工によりポリ塩化ビニル積層基材１０に意匠性を付与する目的で、保護層１４上に設けられる。本実施形態においては、基材１１上に、上述したクロメート処理層１２、接着剤層１３、保護層１４、ポリ塩化ビニル皮膜１５を、この順で設けることにより、ポリ塩化ビニル積層基材１０が得られる。
【００２８】
ポリ塩化ビニル皮膜１５を構成するポリ塩化ビニル樹脂としては、懸濁重合又は乳化重合等の製造方法で製造されたものなどを用いることができる。
【００２９】
また、ポリ塩化ビニル皮膜１５には、可塑剤を添加してもよく、可塑剤としては、フタル酸エステル、エポキシ樹脂、アジピン酸エステル、トリメリット酸エステル、セバチン酸エステル、アゼライン酸エステルなどを用いることができる。
【００３０】
ポリ塩化ビニル皮膜１５中における可塑剤の割合は、ポリ塩化ビニル１００重量部に対して、好ましくは３０〜３５重量部である。ポリ塩化ビニル皮膜１５中における可塑剤の割合を上記範囲とすることにより、得られるポリ塩化ビニル積層基材１０について、可塑剤の添加による難燃性の低下を抑制しながら、加工性を向上させることができる。
【００３１】
さらに、ポリ塩化ビニル皮膜１５には、得られるポリ塩化ビニル積層基材１０の加工性及び難燃性を阻害しない範囲で、炭酸カルシウム、珪酸カルシウム、タルク、マイカ等の充填剤や、アンチモン酸化物、金属水酸化物、ほう素化合物、モリブデン化合物、酸化錫等の難燃剤を添加してもよい。
【００３２】
ポリ塩化ビニル皮膜１５の厚みは、好ましくは２００〜４００μｍである。ポリ塩化ビニル皮膜１５の厚みを上記範囲とすることにより、防水シートとの溶着性を確保することができる。
【００３３】
＜防水シート２０＞
防水シート２０は、主にポリ塩化ビニル樹脂により構成され、ポリ塩化ビニル積層基材１０のポリ塩化ビニル皮膜１５上に形成される。本実施形態においては、ポリ塩化ビニル積層基材１０のポリ塩化ビニル皮膜１５上に、防水シート２０を形成することにより、防水パネル基材１が得られる。
【００３４】
防水シート２０を構成するポリ塩化ビニル樹脂としては、懸濁重合又は乳化重合等の製造方法で製造されたものなどを用いることができる。
【００３５】
また、防水シート２０には、可塑剤が添加されており、可塑剤としては、上述したポリ塩化ビニル皮膜１５と同様に、フタル酸エステル、エポキシ樹脂、アジピン酸エステル、トリメリット酸エステル、セバチン酸エステル、アゼライン酸エステルなどを用いることができる。
【００３６】
以上のようにして、本発明の実施形態に係る防水パネル基材１が構成される。
【００３７】
本発明の実施形態に係る防水パネル基材１によれば、防水パネル基材１を構成するポリ塩化ビニル積層基材１０に、上述した保護層１４を設けることにより、防水パネル基材１における、ポリ塩化ビニル皮膜１５及び防水シート２０の剥離を有効に防止することができる。
【００３８】
すなわち、従来のポリ塩化ビニル積層基材、具体的には、クロメート処理された基材上に、接着剤層を介してポリ塩化ビニル皮膜のみを積層してなるポリ塩化ビニル積層基材においては、表面に防水シートを形成して防水パネル基材として用いた場合には、防水シートが水に接触すると、防水シートに含まれる可塑剤などの成分がポリ塩化ビニル積層基材に浸透するおそれがあり、これにより、接着剤層が劣化し、ポリ塩化ビニル皮膜及び防水シートが剥離し易くなってしまうという問題があった。
【００３９】
特に、上述した従来の防水パネル基材を、建材（特に、屋根材）などの日光や降雨にさらされる用途に用いた場合には、このような問題が顕著になる。すなわち、防水パネル基材が長期間に渡って日光にさらされると、日光の紫外線によって、防水パネル基材の防水シートを構成する成分が、ポリマー鎖の切断等により劣化してしまい、このように劣化した成分は、劣化前の状態に比べて、水によってポリ塩化ビニル積層基材に浸透し易く、そのため、防水パネル基材に降雨が接触すると、雨水とともに、よりポリ塩化ビニル積層基材に浸透し易くなってしまう。
【００４０】
これに対し、本発明の実施形態に係るポリ塩化ビニル積層基材１０では、接着剤層１３とポリ塩化ビニル皮膜１５との間に、上述した保護層１４を設けることにより、ポリ塩化ビニル積層基材１０を、表面に防水シート２０を積層させた防水パネル基材１として用いる際に、保護層１４により、防水シートに含まれる成分の浸透を防止し、これにより、ポリ塩化ビニル皮膜１５及び防水シート２０の剥離を有効に防止することができる。そのため、本発明の実施形態に係る防水パネル基材１は、建材、家電製品、自動車、容器、雑貨、家具などの部材として有用であり、特に、上述した屋根材として、好適に用いることができる。
【００４１】
＜防水パネル基材１の製造方法＞
次いで、本発明の実施形態に係る防水パネル基材１の製造方法について、説明する。
本発明の実施形態に係る防水パネル基材１は、基材１１上に、クロメート処理層１２、接着剤層１３、保護層１４、ポリ塩化ビニル皮膜１５を、この順で形成することによりポリ塩化ビニル積層基材１０を得て、このポリ塩化ビニル積層基材１０上に防水シート２０を積層することにより製造される。
【００４２】
具体的には、まず、基材１１を準備し、基材１１に対してクロメート処理を施すことにより、基材１１上にクロメート処理層１２を形成する。クロメート処理の方法としては、特に限定されず、公知の方法を用いることができる。
【００４３】
次いで、クロメート処理層１２上に、接着剤層１３を形成する。接着剤層１３を形成する方法としては、特に限定されず、ポリエステル、ウレタン変性ポリエステル、エポキシ変性アクリルなどを含む接着剤を、クロメート処理層１２上に塗布し、乾燥させる方法などを用いることができる。
【００４４】
次いで、本実施形態においては、クロメート処理層１２及び接着剤層１３を形成した基材１１に、保護層１４とポリ塩化ビニル皮膜１５とからなる多層シートを、保護層１４が接着剤層１３に重なるように積層することで、ポリ塩化ビニル積層基材１０を得る。
【００４５】
なお、上述した保護層１４とポリ塩化ビニル皮膜１５とからなる多層シートは、予め、フィルム状のポリ塩化ビニル皮膜１５上に、保護層１４を形成することで作製することができる。
【００４６】
なお、フィルム状のポリ塩化ビニル皮膜１５は、単層の樹脂層であってもよいし、同時押出等による多層の樹脂層であってもよく、また、多層とする場合には、各層を構成する樹脂は異なるものであってもよいし、あるいは、同じものであってもよい。ポリ塩化ビニル皮膜１５を多層とすると、保護層１４側に、保護層１４との接着性に優れた組成のポリ塩化ビニル樹脂を選択し、防水シート２０側に、防水シート２０との接着性に優れた組成のポリ塩化ビニル樹脂を選択できるので有利である。
【００４７】
また、ポリ塩化ビニル皮膜１５上に保護層１４を形成する方法としては、たとえば、アクリル樹脂などを主成分とするフィルムを、ロールなどを用いて熱ラミネートによりポリ塩化ビニル皮膜１５上に積層する方法や、アクリル樹脂などを主成分とするプライマー、塗料又は接着剤を、ロールなどを用いてポリ塩化ビニル皮膜１５上に塗布した後、乾燥させる方法などが挙げられる。
【００４８】
次いで、本実施形態においては、上述したように得られたポリ塩化ビニル積層基材１０について、ポリ塩化ビニル積層基材１０のポリ塩化ビニル皮膜１５上に、防水シート２０を積層することで、防水パネル基材１を製造することができる。
【００４９】
防水シート２０を形成する方法としては、特に限定されないが、たとえば、防水シート２０と、ポリ塩化ビニル積層基材１０のポリ塩化ビニル皮膜１５との重ね合わせ部分に、刷毛などを用いて、テトラヒドロフラン（ＴＨＦ）などの溶剤を塗布し、圧力を加えて接着する溶剤溶着法や、防水シート２０と、ポリ塩化ビニル積層基材１０のポリ塩化ビニル皮膜１５とを、熱を加えて圧着する熱溶着法などを用いることができる。
【００５０】
以上のようにして、本発明の実施形態に係る防水パネル基材１は製造される。
【００５１】
本発明の実施形態に係る防水パネル基材１は、上述したように、接着剤層１３とポリ塩化ビニル皮膜１５との間に、保護層１４を設けることにより、得られる防水パネル基材１について、防水シートに含まれる成分の浸透を防止し、これにより、ポリ塩化ビニル皮膜１５及び防水シート２０の剥離を有効に防止することができる。
【００５２】
特に、本発明者等は、防水パネル基材を、日光や降雨などの過酷な環境にさらされる屋根材などの部材として用いる際には、防水パネル基材を構成する防水シートの劣化が進行し易いことで、防水シートの成分が、よりポリ塩化ビニル積層基材に浸透し易くなってしまうとの知見を得て、このような知見に基づき、仮に防水シートが劣化したとしても、本発明の実施形態に係る防水パネル基材１のように、接着剤層１３とポリ塩化ビニル皮膜１５との間に保護層１４を設けることにより、防水シートに含まれる成分の浸透を有効に防止することができることを見出したものである。
【００５３】
そのため、本発明の実施形態に係る防水パネル基材１は、耐候性に優れ、また、防水シート２０を備えることにより防水性を有していることから、屋根材などの過酷な環境にさらされ、さらに防水性が要求される用途に好適に用いることができる。
【００５４】
以上、本発明の実施形態について説明したが、これらの実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５５】
なお、上述した例においては、ポリ塩化ビニル積層基材１０を作製する方法として、クロメート処理層１２及び接着剤層１３を形成した基材１１に、保護層１４とポリ塩化ビニル皮膜１５とからなる多層シートを積層する方法を示したが、ポリ塩化ビニル積層基材１０を作製する方法は、このような例に限定されない。
【００５６】
たとえば、まず、基材１１上にクロメート処理層１２及び接着剤層１３を形成した後、接着剤層１３上に、直接、保護層１４を形成する。その後、保護層１４上に、ポリ塩化ビニル樹脂等からなるフィルムをロールなどにより保護層１４上に積層する方法、又は溶融させたポリ塩化ビニル樹脂等を、ロールなどにより保護層１４上に塗布した後で乾燥する方法により、ポリ塩化ビニル皮膜１５を形成し、ポリ塩化ビニル積層基材１０を作製することができる。
【実施例】
【００５７】
以下に、実施例を挙げて、本発明についてより具体的に説明するが、本発明は、これら実施例に限定されない。
【００５８】
《実施例１》
基材１１として、下記に示す化学組成を有する鋼板（厚さ０．５ｍｍ、長さ１００ｍｍ、幅１００ｍｍ）に、溶融亜鉛めっきを施し、亜鉛量付着で１２０ｇ／ｍ２の溶融亜鉛めっき層を形成した溶融亜鉛めっき鋼板を準備した。
Ｃ：０．１５％以下、Ｍｎ：０．８０％以下、Ｓｉ：０．０４％以下、Ｐ：０．０５％以下、Ｓ：０．０５％以下
【００５９】
そして、準備した基材１１にクロメート処理を施し、基材１１上に、クロム量換算で５０ｍｇ／ｍ２のクロメート処理層１２を形成した。
【００６０】
次いで、形成したクロメート処理層１２上に、ウレタン変性ポリエステルからなる接着剤をロールにより、厚さ３μｍとなるように塗布して、基材１１の板温で２００℃以上となるようにして１分間程度加熱した。
【００６１】
そして、加熱された状態の接着剤層１３上に、保護層１４とポリ塩化ビニル皮膜１５とからなる多層シートを、保護層１４が接着剤層１３に重なるように積層し、ロールにより押圧（ラミネート）することで、ポリ塩化ビニル積層基材１０を得た。
【００６２】
なお、保護層１４とポリ塩化ビニル皮膜１５とからなる多層シートは、予め、厚さ２００μｍのフィルム状のポリ塩化ビニル皮膜１５を用意し、用意したポリ塩化ビニル皮膜１５上に、アクリルを主成分とする塗料を塗布し、７５℃で約６０秒間加熱して乾燥させ、厚さ６μｍの保護層１４を形成することで得た。
【００６３】
次いで、得られたポリ塩化ビニル積層基材１０上に、ポリ塩化ビニル樹脂１００重量部に対してフタル酸エステル５０重量部を含有する防水シート２０（厚さ１，５００μｍ、長さ２００ｍｍ、幅１００ｍｍ）を、溶剤としてテトラヒドロフラン（ＴＨＦ）を用いた溶剤溶着法により、積層させ、１週間程度養生させてテトラヒドロフランを蒸発させて除去することで、防水パネル基材１を作製した。なお、本実施例においては、防水シート２０としては、ポリ塩化ビニル積層基材１０より長さ方向に１００ｍｍ長いものを用意し、図２に示すように、防水シート２０を、ポリ塩化ビニル積層基材１０の長さ方向からはみ出るようにして積層させた。
【００６４】
次いで、作製した防水パネル基材１を切断し、防水シート２０がはみ出た部分を含み、ポリ塩化ビニル積層基材１０の寸法が長さ２００ｍｍ、幅１００ｍｍである試験片を複数作製し、作製した試験片を用いて、７０℃の温水に１０日間、３０日間、又は５０日間の条件で浸漬させたサンプルをそれぞれ作製した。
【００６５】
次いで、作製したサンプルについて、それぞれ、防水シート２０の密着力の評価を行った。具体的には、図２に示すように、ポリ塩化ビニル積層基材１０の長さ方向からはみ出させた防水シート２０を上から長さ方向にカッター刃で下地のポリ塩化ビニル積層基材に達するように１０ｍｍ幅の切れ込みを入れ、テンシロン万能試験機（オリエンテック社製、ＲＴＣ−１２１０Ａ）で把持して、剥離速度２００ｍｍ／ｍｉｎにて、１８０°の方向（図２に示す矢印の方向）に引っ張り、測定された引張強度の平均値を、密着力（Ｎ／１０ｍｍ）として求めた。結果を表１に示す。なお、表１においては、密着力は、７０℃の温水に１０日間浸漬させたサンプルの密着力を１００として、相対値で示した。後述する実施例２及び比較例１についても同様とする。また、表１に示す剥離形態は、上述したように密着力を求める際に、ポリ塩化ビニル皮膜１５と防水シート２０との界面で剥離が発生した場合には剥離形態を１とし、接着剤層１３とポリ塩化ビニル皮膜１５、または接着剤層１３と保護層１４との界面で剥離が発生した場合には剥離形態を２とした。
【００６６】
《実施例２》
保護層１４とポリ塩化ビニル皮膜１５とからなる多層シートとして、厚さ２００μｍのフィルム状のポリ塩化ビニル皮膜１５上に、アクリルを主成分とするフィルムを積層することで保護層１４を形成して得た多層シートを用いた以外は、実施例１と同様にして防水パネル基材１を作製し、同様にして密着力の評価を行った。結果を表１に示す。
【００６７】
《比較例１》
ポリ塩化ビニル皮膜１５上に保護層１４を形成することなく、接着剤層１３上に、直接、ポリ塩化ビニル皮膜１５を積層した以外は、実施例１と同様にして防水パネル基材を作製し、同様にして密着力の評価を行った。結果を表１に示す。
【００６８】
【表１】
2015231698.tif 000003
【００６９】
《考  察》
表１に示すように、接着剤層１３とポリ塩化ビニル皮膜１５との間に保護層１４を設けた実施例１，２は、７０℃の温水に５０日間浸漬させた条件において、７０℃の温水に１０日間浸漬させた条件と比較して、密着力が１０％程度しか低下しなかったため、これにより、防水パネル基材１が長期間に渡って使用された際にも、ポリ塩化ビニル皮膜１５及び防水シート２０の剥離を有効に防止することができることが確認された。また、実施例１，２は、密着力の評価を行った際における剥離形態が、ポリ塩化ビニル皮膜１５と防水シート２０との界面で剥離するもの（剥離形態１）であったため、防水パネル基材１を実際に使用している際に、仮にポリ塩化ビニル積層基材１０から防水シート２０が剥離してしまったとしても、ポリ塩化ビニル積層基材１０と防水シート２０とを、容易に、溶剤溶着法などによって再び接着することができるものであることが確認された。
【００７０】
一方、表１に示すように、保護層１４を設けなかった比較例１は、７０℃の温水に５０日間浸漬させた条件において、７０℃の温水に１０日間浸漬させた条件と比較して、密着力が７０％程度も低下してしまったため、これにより、防水パネル基材が長期間に渡って使用された場合に、防水シート２０が剥離し易くなってしまうことが確認された。また、比較例１は、密着力の評価を行った際における剥離形態が、接着剤層１３とポリ塩化ビニル皮膜１５との界面で剥離するもの（剥離形態２）であったため、防水シート２０とともにポリ塩化ビニル皮膜１５も剥離していることが確認された。さらに、この際においては、剥離が発生した接着剤層１３とポリ塩化ビニル皮膜１５との界面は、再び接着することが難しいため、ポリ塩化ビニル皮膜１５及び防水シート２０の再接着は困難であるという結果となった。
【符号の説明】
【００７１】
１…防水パネル基材
１０…ポリ塩化ビニル積層基材
１１…基材
１２…クロメート処理層
１３…接着剤層
１４…保護層
１５…ポリ塩化ビニル皮膜
２０…防水シート
【図１】
2015231698.tif 000004
【図２】
2015231698.tif 000005
【手続補正書】
【提出日】平成26年6月16日(2014.6.16)
【手続補正１】
【補正対象書類名】明細書
【補正対象項目名】０００４
【補正方法】変更
【補正の内容】
【０００４】
【特許文献１】特開平８−２５５５７号公報